(57)【特許請求の範囲】
【請求項１】
炭素数１，０００個当たり０．１〜２０個の二重結合を有するポリオレフィン（ａ）［但し、構成単位が炭素数４〜１２のα−オレフィン１５〜７０モル％であるポリオレフィンを除く］、不飽和（ポリ）カルボン酸（無水物）（ｂ）および炭素数６〜３６である脂肪族不飽和炭化水素（ｃ）を構成単位とし、５０〜２５０ｍｇＫＯＨ／ｇの酸価を有する共重合体（Ｘ）を含有してなり、該（Ｘ）が（ａ）を幹、（ｂ）と（ｃ）の（共）重合体を枝とするグラフト共重合体である無機フィラー用分散剤（Ａ）、並びにポリオレフィン樹脂（Ｂ）、無機フィラー（Ｃ）を含有してなる無機フィラー含有ポリオレフィン樹脂組成物。
【請求項２】
（ｂ）が、不飽和ジカルボン酸（無水物）である請求項１記載の組成物。
【請求項３】
（ａ）が、エチレン／プロピレン共重合体［重量比：０．５／９９．５〜２０／８０］である請求項１または２記載の組成物。
【請求項４】
（ａ）の数平均分子量が８００〜５０，０００である請求項１〜３のいずれか記載の組成物。
【請求項５】
（ａ）と（ｂ）の重量比が、３０／７０〜９２／８である請求項１〜４のいずれか記載の組成物。
【請求項６】
（ａ）、（ｂ）および（ｃ）の合計重量に基づく含有量が、（ａ）が２０〜８５％、（ｂ）が８〜４５％、（ｃ）が５〜６５％である請求項１〜５のいずれか記載の組成物。
【請求項７】
（Ａ）、（Ｂ）、（Ｃ）の合計重量に基づく割合が、（Ａ）が０．１〜１５％、（Ｂ）が３０〜９８％、（Ｃ）が１〜６０％である請求項１〜６のいずれか記載の組成物。
【請求項８】
請求項１〜７のいずれか記載の組成物を成形してなる成形品。
【請求項９】
請求項８記載の成形品に塗装および／または印刷を施してなる成形物品。
【発明の詳細な説明】
【技術分野】
【０００１】
本発明は、無機フィラー含有ポリオレフィン樹脂組成物に関する。さらに詳しくはポリオレフィン樹脂中に無機フィラーを良好に分散させてなる、機械的強度に優れる成形品を与える樹脂組成物に関する。
【背景技術】
【０００２】
ポリオレフィン樹脂の機械的および熱的特性を向上させるために、該樹脂に無機フィラーを混合することが行われている。しかし、ポリオレフィン樹脂と無機フィラーは親和性が低いことから、成形性、機械的強度等に課題があり、種々の改良策が提案されている。
例えばシラン変性ジエン−オレフィン共重合体を添加する方法（例えば特許文献１参照）、無機フィラーと親和性の高いアクリル酸エステル共重合体を添加する方法（例えば特許文献２参照）が挙げられる。
【先行技術文献】
【特許文献】
【０００３】
【特許文献１】特開平５−１２５２３３号公報
【特許文献２】特開２００３−３０１６号公報
【発明の概要】
【発明が解決しようとする課題】
【０００４】
しかしながら、シラン変性ジエン−オレフィン共重合体を添加する方法では、無機フィラーとの親和性が未だ十分ではないため、成形品の機械的物性が劣る問題、また、アクリル酸エステル共重合体を添加する方法では、無機フィラーとの親和性は高いが、ポリオレフィン樹脂との親和性が不十分であるため成形品の機械的強度が劣るという問題があり、改善が切望されていた。
本発明の目的は、組成物中の無機フィラーの分散性に優れるポリオレフィン樹脂組成物、および該樹脂を成形してなる、機械的および熱的特性に優れる成形品を提供することにある。
【課題を解決するための手段】
【０００５】
本発明者は、上記課題を解決するため鋭意検討した結果、本発明に到達した。すなわち、本発明は、ポリオレフィン（ａ）および不飽和（ポリ）カルボン酸（無水物）（ｂ）を構成単位とし、５０〜２５０ｍｇＫＯＨ／ｇの酸価を有する共重合体（Ｘ）を含有してなる無機フィラー用分散剤（Ａ）、並びにポリオレフィン樹脂（Ｂ）、無機フィラー（Ｃ）を含有してなる無機フィラー含有ポリオレフィン樹脂組成物である。
【発明の効果】
【０００６】
本発明の無機フィラー含有ポリオレフィン樹脂組成物、該樹脂組成物を成形してなる成形品は下記の効果を奏する。
（１）該樹脂組成物は、無機フィラーの分散性に優れる。
（２）該樹脂組成物を成形してなる成形品は、機械的強度（耐衝撃性、曲げ弾性等）および熱的特性に優れる。
【発明を実施するための形態】
【０００７】
［ポリオレフィン（ａ）］
本発明におけるポリオレフィン（ａ）には、オレフィンの１種または２種以上の（共）重合体、並びにオレフィンの１種または２種以上と他の単量体の１種または２種以上との共重合体が含まれる。
上記オレフィンには、炭素数（以下、Ｃと略記）２〜３０のアルケン、例えばエチレン、プロピレン、１−および２−ブテン、およびイソブテン、並びにＣ５〜３０のα−オレフィン（１−ヘキセン、１−デセン、１−ドデセン等）；他の単量体には、オレフィンとの共重合性を有するＣ４〜３０の不飽和単量体、例えば、酢酸ビニルが含まれる。
【０００８】
（ａ）の具体例には、エチレン単位含有（プロピレン単位非含有）（共）重合体、例えば高、中および低密度ポリエチレン、およびエチレンとＣ４〜３０の不飽和単量体［ブテン（１−ブテン等）、Ｃ５〜３０のα−オレフィン（１−ヘキセン、１−ドデセン等）、酢酸ビニル等］との共重合体（重量比はポリオレフィン樹脂組成物の成形性および（ａ）の分子末端および／またはポリマー鎖中の二重結合量の観点から好ましくは３０／７０〜９９／１、さらに好ましくは５０／５０〜９５／５）等；プロピレン単位含有（エチレン単位非含有）（共）重合体、例えばポリプロピレン、プロピレンとＣ４〜３０の不飽和単量体（前記に同じ）との共重合体（重量比は前記に同じ）；エチレン／プロピレン共重合体（重量比はポリオレフィン樹脂基材の成形性および（ａ）の分子末端および／またはポリマー鎖中の二重結合量の観点から、好ましくは０．５／９９．５〜３０／７０、さらに好ましくは２／９８〜２０／８０）；Ｃ４以上のオレフィンの（共）重合体、例えばポリブテンが含まれる。
これらのうち、後述する不飽和（ポリ）カルボン酸（無水物）（ｂ）および脂肪族不飽和炭化水素（ｃ）との共重合性の観点から好ましいのはポリエチレン、ポリプロピレン、エチレン／プロピレン共重合体、プロピレン／Ｃ４〜３０の不飽和単量体共重合体、さらに好ましいのはエチレン／プロピレン共重合体、プロピレン／Ｃ４〜３０の不飽和単量体共重合体である。
【０００９】
（ａ）の数平均分子量［以下、Ｍｎと略記。測定は後述するゲルパーミエイションクロマトグラフィー（ＧＰＣ）法による。以下同じ。］は、本発明の無機フィラー用分散剤（Ａ）を含有する組成物の成形品の機械的強度および該（Ａ）の生産性の観点から、好ましくは８００〜５０，０００、さらに好ましくは１，０００〜４５，０００である。
【００１０】
本発明におけるＧＰＣによるＭｎの測定条件は以下のとおりである。
装置        ：高温ゲルパーミエイションクロマトグラフ［「Ａｌｌｉａｎｃｅ
ＧＰＣ  Ｖ２０００」、Ｗａｔｅｒｓ（株）製］
溶媒        ：オルトジクロロベンゼン
基準物質    ：ポリスチレン
サンプル濃度：３ｍｇ／ｍｌ
カラム固定相：ＰＬｇｅｌ  １０μｍ、ＭＩＸＥＤ−Ｂ  ２本直列
［ポリマーラボラトリーズ（株）製］
カラム温度  ：１３５℃
【００１１】
（ａ）は、後述の不飽和（ポリ）カルボン酸（無水物）（ｂ）、もしくは（ｂ）および脂肪族不飽和炭化水素（ｃ）との重合性の観点から分子末端および／またはポリマー鎖中に二重結合を有することが好ましい。
（ａ）の炭素１，０００個（炭素数１，０００個ともいう）当たりの該分子末端および／またはポリマー鎖中の二重結合数［以下、炭素１，０００個当たりの二重結合数と略記することがある］は、（ａ）と、（ｂ）、もしくは（ｂ）および（ｃ）との共重合性および（Ａ）の生産性の観点から好ましくは０．１〜２０個、さらに好ましくは０．３〜１８個、とくに好ましくは０．５〜１５個である。
ここにおいて該二重結合数は、（ａ）の1Ｈ−ＮＭＲ（核磁気共鳴）分光法のスペクトルから求めることができる。すなわち、該スペクトル中のピークを帰属し、（ａ）の４．５〜６．０ｐｐｍにおける二重結合由来の積分値および（ａ）由来の積分値から、（ａ）の二重結合数と（ａ）の炭素数の相対値を求め、（ａ）の炭素１，０００個当たりの該分子末端および／またはポリマー鎖中の二重結合数を算出する。後述の実施例における二重結合数は該方法に従った。
【００１２】
（ａ）の製造方法には、重合法（例えば特開昭５９−２０６４０９号公報に記載のもの）および減成法［熱的、化学的および機械的減成法等、これらのうち熱的減成法（以下において熱減成法ということがある）としては、例えば特公昭４３−９３６８号公報、特公昭４４−２９７４２号公報、特公平６−７００９４号公報に記載のもの］が含まれる。
【００１３】
重合法には前記オレフィンの１種または２種以上を（共）重合させる方法、およびオレフィンの１種または２種以上と他の単量体の１種または２種以上を共重合させる方法が含まれる。
【００１４】
減成法には、前記重合法で得られる高分子量［好ましくはＭｎ３０，０００〜４００，０００、さらに好ましくは５０，０００〜２００，０００］のポリオレフィン（ａ０）を熱的、化学的または機械的に減成する方法が含まれる。
【００１５】
減成法のうち、熱減成法には、前記ポリオレフィン（ａ０）を窒素通気下で、（１）有機過酸化物（ジクミルパーオキサイド、ジ−ｔ−ブチルパーオキサイド等）不存在下、通常３００〜４５０℃で０．５〜１０時間、連続的または非連続的に熱減成する方法、および（２）有機過酸化物存在下、通常１８０〜３００℃で０．５〜１０時間、連続的または非連続的に熱減成する方法等が含まれる。
これらの（１）、（２）のうち得られる（ａ）と、（ｂ）、もしくは（ｂ）および（ｃ）との共重合性の観点から好ましいのは、分子末端および／またはポリマー鎖中の二重結合数のより多いものが得やすい（１）の方法である。
【００１６】
これらの（ａ）の製造方法のうち、分子末端および／またはポリマー鎖中の二重結合数のより多いものが得やすく、（ａ）と、（ｂ）、もしくは（ｂ）および（ｃ）との共重合が容易であるとの観点から好ましいのは減成法、さらに好ましいのは熱減成法である。
【００１７】
［不飽和（ポリ）カルボン酸（無水物）（ｂ）］
本発明における不飽和（ポリ）カルボン酸（無水物）（ｂ）は、重合性不飽和基を１個有するＣ３〜３０の（ポリ）カルボン酸（無水物）である。なお、本発明において不飽和（ポリ）カルボン酸（無水物）は、不飽和モノカルボン酸、不飽和ポリカルボン酸および／または不飽和ポリカルボン酸無水物を意味する。
該（ｂ）のうち、不飽和モノカルボン酸としては、脂肪族（Ｃ３〜２４、例えばアクリル酸、メタクリル酸、α−エチルアクリル酸、クロトン酸、イソクロトン酸）、脂環含有（Ｃ６〜２４、例えばシクロヘキセンカルボン酸）等；不飽和ポリ（２〜３またはそれ以上）カルボン酸（無水物）としては、不飽和ジカルボン酸（無水物）［脂肪族ジカルボン酸（無水物）（Ｃ４〜２４、例えばマレイン酸、フマール酸、イタコン酸、シトラコン酸、メサコン酸、およびこれらの無水物）、脂環含有ジカルボン酸（無水物）（Ｃ８〜２４、例えばシクロへキセンジカルボン酸、シクロヘプテンジカルボン酸、ビシクロヘプテンジカルボン酸、メチルテトラヒドロフタル酸、およびこれらの無水物）等］、不飽和トリカルボン酸（無水物）［脂肪族トリカルボン酸（無水物）（Ｃ５〜２４、例えばアコニット酸、３−ブテン−１，２，３−トリカルボン酸、４−ペンテン−１，２，４−トリカルボン酸、およびこれらの無水物）、脂環含有トリカルボン酸（無水物）（Ｃ９〜２４、例えば４−シクロヘキセン−１，２，３−トリカルボン酸、４−シクロヘプテン−１，２，３−トリカルボン酸およびこれらの無水物）等］等が挙げられる。上記（ｂ）は１種単独でも、２種以上併用してもいずれでもよい。
上記（ｂ）のうち後述する脂肪族不飽和炭化水素（ｃ）との、共重合性の観点から好ましいのは不飽和ジカルボン酸（無水物）、さらに好ましいのは脂肪族不飽和ジカルボン酸（無水物）、とくに好ましいのは脂肪族不飽和ジカルボン酸無水物、最も好ましいのは無水マレイン酸である。
【００１８】
［脂肪族不飽和炭化水素（ｃ）］
本発明における脂肪族不飽和炭化水素（ｃ）には、前記（ａ）を構成するＣ２〜３０のアルケン、Ｃ６〜３６（さらに好ましくはＣ８〜３０）の、直鎖α−オレフィンおよび分岐鎖を有するα−オレフィンの他、オレフィンとの共重合性を有するＣ４〜３０のその他の不飽和単量体（酢酸ビニル、ブタジエン等）が含まれる。
上記直鎖α−オレフィンとしては、１−ヘキセン、１−オクテン、１−ノネン、１−デセン、およびこれらの２種以上の混合物等が挙げられる。
また、分岐鎖を有するα−オレフィンとしては、プロピレン三量体、プロピレン四量体およびこれらの２種以上の混合物等が挙げられる。
上記（ｃ）のうち、（ａ）、（ｂ）との共重合性、後述する成形品の機械的強度および得られる無機フィラー用分散剤（Ａ）の分散性付与効果の観点から好ましいのは、Ｃ６〜３６（さらに好ましくはＣ８〜３０）の、直鎖α−オレフィンおよび分岐鎖を有するα−オレフィンである。
【００１９】
［ラジカル開始剤（ｄ）］
本発明における共重合体（Ｘ）は、前記（ａ）、（ｂ）、もしくは、（ａ）、（ｂ）、（ｃ）を、ラジカル発生源［ラジカル開始剤（ｄ）、熱、光等］の存在下で共重合させることにより得られる。
ラジカル開始剤（ｄ）としては、例えばアゾ化合物［アゾビスイソブチロニトリル、アゾビスイソバレロニトリル等］、過酸化物〔単官能（分子内にパーオキシド基を１個有するもの）（ベンゾイルパーオキシド、ジ−ｔ−ブチルパーオキシド、ラウロイルパーオキシド、ジクミルパーオキシド等）および多官能（分子内にパーオキシド基を２個以上有するもの）［２，２−ビス（４，４−ジ−ｔ−ブチルパーオキシシクロヘキシル）プロパン、ジ−ｔ−ブチルパーオキシヘキサヒドロテレフタレート、ジアリルパーオキシジカーボネート等］〕等が挙げられる。
これらのうち（ａ）、（ｂ）、もしくは、（ａ）、（ｂ）、（ｃ）のグラフト共重合性の観点、すなわち後述する、（ａ）を幹、（ｂ）もしくは（ｂ）と（ｃ）の（共）重合体を枝とするグラフト共重合体の形成性の観点から好ましいのは、過酸化物、さらに好ましいのは単官能過酸化物、とくに好ましいのはジ−ｔ−ブチルパーオキシド、ラウロイルパーオキシド、ジクミルパーオキシドである。
【００２０】
（ｄ）の使用量は、反応性および副反応抑制の観点から、（ａ）、（ｂ）の合計重量、もしくは、（ａ）、（ｂ）、（ｃ）の合計重量に基づいて好ましくは０．０５〜１０％、さらに好ましくは０．２〜５％、とくに好ましくは０．５〜３％である。
【００２１】
［共重合体（Ｘ）］
本発明における共重合体（Ｘ）は、前記ポリオレフィン（ａ）および不飽和（ポリ）カルボン酸（無水物）（ｂ）を構成単位としてなる。
また、（Ｘ）は、（ｂ）の共重合率を高めて無機フィラー用分散剤（Ａ）の分散性付与効果をより向上させる観点から、さらに上記構成単位に脂肪族不飽和炭化水素（ｃ）を加え、（ａ）、（ｂ）および（ｃ）を構成単位とする共重合体とすることが好ましい。
なお、（Ｘ）の製造に際しては、共重合の構成単位としてスチレンもしくはスチレン誘導体（Ｃ９〜Ｃ１５のもの、例えばメチルスチレン、α−メチルスチレン、ｐ−メトキシスチレン、ｍ−ブチルスチレン等）を含有しないことが無機フィラー（Ｃ）の分散性の観点から好ましい。
【００２２】
（Ｘ）中の（ａ）と（ｂ）の重量比［（ａ）／（ｂ）］は、分散剤（Ａ）と後述するポリオレフィン樹脂（Ｂ）との相溶性および無機フィラー（Ｃ）の分散性、成形品の機械的強度の観点から好ましくは３０／７０〜９２／８、さらに好ましくは３５／６５〜８０／２０；（ａ）と（ｃ）の重量比［（ａ）／（ｃ）］は、同様の観点から好ましくは２３／７７〜９４／６、さらに好ましくは３０／７０〜８５／１５；（ａ）と、（ｂ）および（ｃ）の合計との重量比〔（ａ）／［（ｂ）＋（ｃ）］〕は、同様の観点から好ましくは２０／８０〜８５／１５、さらに好ましくは３０／７０〜８０／２０；また、（ｂ）と（ｃ）の重量比［（ｂ）／（ｃ）］は、無機フィラー（Ｃ）の分散性、成形品の機械的強度および分散剤（Ａ）とポリオレフィン樹脂（Ｂ）との相溶性の観点から好ましくは１１／８９〜９０／１０、さらに好ましくは１５／８５〜８０／２０である。
【００２３】
また、（ａ）、（ｂ）、（ｃ）の合計重量に基づく各成分の含有量は、（ａ）は共重合体（Ｘ）を含有してなる分散剤（Ａ）とポリオレフィン樹脂（Ｂ）との相溶性および無機フィラー（Ｃ）の分散性、成形品の機械的強度の観点から好ましくは２０〜８５％、さらに好ましくは３０〜８０％；（ｂ）は無機フィラー（Ｃ）の分散性、成形品の機械的強度および分散剤（Ａ）とポリオレフィン樹脂（Ｂ）との相溶性の観点から好ましくは８〜４５％、さらに好ましくは１０〜４０％；（ｃ）は通常７０％以下、（Ｃ）の分散性と成形品の機械的強度とのバランスの最適化の観点から好ましくは５〜６５％、さらに好ましくは１０〜５０％である。
【００２４】
共重合体（Ｘ）は、好ましくはラジカル開始剤（ｄ）の存在下で、ポリオレフィン（ａ）および不飽和（ポリ）カルボン酸（無水物）（ｂ）、もしくは（ａ）、（ｂ）および脂肪族不飽和炭化水素（ｃ）を共重合させて製造することができる。
【００２５】
（Ｘ）の具体的な製造方法には、以下の［１］、［２］の方法が含まれる。
［１］（ａ）、（ｂ）、もしくは（ａ）、（ｂ）、（ｃ）を適当な有機溶媒［Ｃ２〜１８、例えば炭化水素（ヘキサン、ヘプタン、オクタン、ドデカン、ベンゼン、トルエン、キシレン等）、ハロゲン化炭化水素（ジ−、トリ−、およびテトラクロロエタン、ジクロロブタン等）、ケトン（アセトン、メチルエチルケトン、ジ−ｔ−ブチルケトン等）、エーテル（エチル−ｎ−プロピルエーテル、ジ−ｎ−ブチルエーテル、ジ−ｔ−ブチルエーテル、ジオキサン等）］に懸濁あるいは溶解させ、これに必要により、（ｄ）［もしくは（ｄ）を適当な有機溶媒（上記に同じ）に溶解させた溶液］、後述の連鎖移動剤（ｔ）、重合禁止剤（ｆ）を加えて加熱撹拌する方法（溶液法）；
［２］（ａ）、（ｂ）、もしくは（ａ）、（ｂ）、（ｃ）、および必要により（ｄ）、（ｔ）、（ｆ）を予め混合し、押出機、バンバリーミキサー、ニーダ等を用いて溶融混練する方法（溶融法）。
【００２６】
溶液法での反応温度は、（ａ）が有機溶媒に溶解する温度であればよく、（ａ）、（ｂ）、もしくは（ａ）、（ｂ）、（ｃ）の共重合性および生産性の観点から好ましくは５０〜２２０℃、さらに好ましくは１１０〜２１０℃、とくに好ましくは１２０〜１８０℃である。
【００２７】
また、溶融法での反応温度は、（ａ）が溶融する温度であればよく、（ａ）、（ｂ）、もしくは（ａ）、（ｂ）、（ｃ）の共重合性および反応生成物の分解温度の観点から好ましくは１２０〜２６０℃、さらに好ましくは１３０〜２４０℃である。
【００２８】
前記連鎖移動剤（ｔ）としては、例えばアルコール（Ｃ１〜２４、例えばメタノール、エタノール、１−プロパノール、２−ブタノール、アリルアルコール）；チオール（Ｃ１〜２４、例えばエタンチオール、プロパンチオール、１−および２−ブタンチオール、１−オクタンチオール）；アルデヒド（Ｃ２〜１８、例えばｎ−およびｓｅｃ−ブチルアルデヒド、１−ペンチルアルデヒド）；フェノール（Ｃ６〜３６、例えばフェノール、ｏ−、ｍ−およびｐ−クレゾール）；アミン（Ｃ３〜２４、例えばジエチルメチルアミン、トリエチルアミン、ジフェニルアミン）；ジスルフィド（Ｃ２〜２４、例えばジエチルジスルフィド、ジ−１−プロピルジスルフィド）が挙げられる。
（ｔ）の使用量は、（ａ）、（ｂ）の合計重量、もしくは、（ａ）、（ｂ）、（ｃ）の合計重量に基づいて通常３０％以下、（ａ）、（ｂ）、もしくは（ａ）、（ｂ）、（ｃ）の共重合性および生産性の観点から好ましくは０．１〜２０％である。
【００２９】
前記重合禁止剤（ｆ）としては、カテコール（Ｃ６〜３６、例えば２−メチル−２−プロピルカテコール）、キノン（Ｃ６〜２４、例えばｐ−ベンゾキノン）、ヒドラジン（Ｃ２〜３６、例えば１，３，５−トリフェニルヒドラジン）、ニトロ化合物（Ｃ３〜２４、例えばニトロベンゼン）、安定化ラジカル［Ｃ５〜３６、例えば１，１−ジフェニル−２−ピクリルヒドラジル（ＤＰＰＨ）、２，２，６，６−テトラメチル−１−ピペリジニルオキシド（ＴＥＭＰＯ）］が挙げられる。
（ｆ）の使用量は、（ａ）、（ｂ）の合計重量、もしくは、（ａ）、（ｂ）、（ｃ）の合計重量に基づいて通常５％以下、生産性、（ａ）、（ｂ）、（ｃ）の安定性および（ａ）、（ｂ）、（ｃ）の反応性の観点から好ましくは０．０１〜０．５％である。
【００３０】
（Ｘ）のＭｎは、成形品の機械的強度および後述の樹脂組成物の成形性の観点から好ましくは１，５００〜７０，０００、さらに好ましくは２，０００〜６０，０００、とくに好ましくは２，５００〜５０，０００である。
【００３１】
（Ｘ）の酸価は、５０〜２５０ｍｇＫＯＨ／ｇ（以下数値のみを示す。）、無機フィラー（Ｃ）の分散性および分散剤（Ａ）と後述するポリオレフィン樹脂（Ｂ）との相溶性の観点から好ましくは６５〜２００、とくに好ましくは８０〜１８０である。（Ｘ）の酸価が５０未満では無機フィラー（Ｃ）の分散性が悪くなり、２５０を超えると分散剤（Ａ）と後述するポリオレフィン樹脂（Ｂ）との相溶性が悪くなる。
ここにおける酸価は、ＪＩＳ  Ｋ００７０に準じて以下の（ｉ）〜（ｉｉｉ）の手順で測定して得られる値である。
（ｉ）１００℃に温度調整したキシレン１００ｇに（Ｘ）１ｇを溶解させる。
（ｉｉ）同温度でフェノールフタレインを指示薬として、０．１ｍｏｌ／Ｌ水酸化カリウムエタノール溶液［商品名「０．１ｍｏｌ／Ｌエタノール性水酸化カリウム溶液」、和光純薬（株）製］で滴定を行う。
（ｉｉｉ）滴定に要した水酸化カリウム量をｍｇに換算して酸価（単位：ｍｇＫＯＨ／ｇ）を算出する。
なお、上記測定では１個の酸無水物基は１個のカルボキシル基と等価になる結果が得られる。後述の実施例における酸価は該方法に従った。
【００３２】
（Ｘ）の酸価を上記範囲にする方法としては、以下の方法が挙げられる。
（１）適当な有機溶媒に懸濁もしくは溶解させ、加熱撹拌の条件下で、（ａ）と（ｂ）の構成単位を共重合させる方法。
（２）（ａ）と（ｂ）に、さらに（ｃ）を加えた構成単位を（１）と同様に共重合させる方法。
上記方法は、具体的には、（ａ）および（ｂ）、または（ａ）、（ｂ）および（ｃ）を適当な有機溶媒［Ｃ２〜１８、例えば炭化水素（ヘキサン、ヘプタン、オクタン、デカン、ドデカン、ベンゼン、トルエン、キシレン等）、ハロゲン化炭化水素（ジ−、トリ−およびテトラクロロエタン、ジクロロブタン等）、ケトン（アセトン、メチルエチルケトン、ジエチルケトン、ジ−ｔ−ブチルケトン等）、エーテル（エチル−ｎ−プロピルエーテル、ジ−ｉ−プロピルエーテル、ジ−ｎ−ブチルエーテル、ジ−ｔ−ブチルエーテル、ジオキサン等）等］に懸濁もしくは溶解させ、これに必要により、（ｄ）［もしくは（ｄ）を適当な有機溶媒（上記に同じ）に溶解させた溶液］、前記の連鎖移動剤（ｔ）、重合禁止剤（ｆ）を加えて加熱撹拌して行うことができる。
上記（１）、（２）のうち（２）は、（ｃ）を構成単位に加えることにより（ｂ）の共重合率のコントロールが容易となり、（Ｘ）の酸価を上記範囲にしやすいことから好ましい方法である。
【００３３】
また、共重合体（Ｘ）の形態には次のものが含まれる。
［１］（ａ）を幹、（ｂ）もしくは（ｂ）と（ｃ）の（共）重合体を枝とするグラフト共重合体。
［２］（ａ）および（ｂ）、もしくは（ａ）、（ｂ）および（ｃ）のランダムおよび／またはブロック共重合体。
上記［１］の形態は、（ｄ）、好ましくは過酸化物の存在下、（ａ）および（ｂ）もしくは（ａ）、（ｂ）および（ｃ）を加熱溶融、もしくは適当な有機溶媒に懸濁もしくは溶解させ、さらに必要により前記の連鎖移動剤（ｔ）、重合禁止剤（ｆ）を加えて加熱撹拌することにより形成させることができる。
上記［２］の形態は、（ｄ）、好ましくはアゾ化合物存在下、（ａ）および（ｂ）、もしくは（ａ）、（ｂ）および（ｃ）を加熱溶融、もしくは適当な有機溶媒に懸濁もしくは溶解させ、さらに必要により後述の連鎖移動剤（ｔ）、重合禁止剤（ｆ）を加えて加熱撹拌することにより形成させることができる。
［１］、［２］の形態のうち［１］の形態が、無機フィラー（Ｃ）の分散性の観点から好ましい。
【００３４】
［無機フィラー用分散剤（Ａ）］
本発明における無機フィラー用分散剤（Ａ）は、前記ポリオレフィン（ａ）および不飽和（ポリ）カルボン酸（無水物）（ｂ）を構成単位とし、５０〜２５０ｍｇＫＯＨ／ｇの酸価を有する共重合体（Ｘ）を含有してなる。
本発明における分散剤（Ａ）は、後述するポリオレフィン樹脂（Ｂ）および無機フィラー（Ｃ）を含有してなるポリオレフィン樹脂組成物における（Ｃ）用の分散剤として用いられる。
【００３５】
［ポリオレフィン樹脂（Ｂ）］
（Ｂ）には、前記（ａ）の製造方法として例示した重合法、または高分子量ポリオレフィン（好ましくはＭｎ８０，０００〜４００，０００）の減成（熱的、化学的および機械的減成）法で得られるものが含まれ、例えば、前記例示のエチレン単位含有（プロピレン単位非含有）（共）重合体、プロピレン単位含有（エチレン単位非含有）（共）重合体、エチレン／プロピレン共重合体およびＣ４以上のオレフィンの（共）重合体等が含まれる。
【００３６】
（Ａ）と（Ｂ）の組合せとしては、（Ｂ）の構成単位と（Ａ）を構成するポリオレフィン（ａ）の構成単位が同じか類似している場合が（Ａ）と（Ｂ）との相溶性の観点から好ましい。例えば、（Ｂ）がプロピレン単位含有（エチレン単位非含有）（共）重合体である場合は、（Ａ）を構成する（ａ）もプロピレン単位含有（エチレン単位非含有）（共）重合体である場合が好ましい。
【００３７】
（Ｂ）のＭｎは、ポリオレフィン樹脂基材の機械的強度および（Ａ）との相溶性の観点から好ましくは１０，０００〜５００，０００、さらに好ましくは２０，０００〜４００，０００である。
【００３８】
［無機フィラー（Ｃ）］
（Ｃ）としては、種々のもの、例えば下記（Ｃ１）〜（Ｃ８）、およびこれらの混合物が挙げられる。
（Ｃ１）酸化物（例えばシリカ、アルミナ、酸化チタン、ケイ灰石、焼成カオリン、ケイ石）；
（Ｃ２）水酸化物（例えば水酸化マグネシウム、水酸化カルシウム、水酸化アルミニウム）；
（Ｃ３）ケイ酸塩（例えばタルク、マイカ、クレー、ドロマイト、ベントナイト、珪石、ケイ酸カルシウム、ゼオライト）；
（Ｃ４）炭酸塩（例えば炭酸カルシウム、炭酸マグネシウム）；
（Ｃ５）金属塩（例えばバライト、蛍石、硫酸カルシウム）；
（Ｃ６）金属硫化物（例えば二硫化モリブデン）；
（Ｃ７）無機マイクロバルーン（例えばガラス、シラス）；
（Ｃ８）金属粉（例えばアルミニウム粉、銅粉）。
これらの（Ｃ）のうち、成形品の機械的強度および工業的な観点から好ましいのは（Ｃ１）、（Ｃ２）、（Ｃ３）および（Ｃ４）、さらに好ましいのは（Ｃ１）、（Ｃ２）および（Ｃ３）、とくに好ましいのはタルク、炭酸マグネシウムおよび水酸化マグネシウムである。
【００３９】
（Ｃ）の粒子径についてはとくに限定されないが、（Ｃ）の体積平均粒子径は成形品の機械的強度および成形性の観点から、好ましくは０．１〜１，０００μｍ、さらに好ましくは０．５〜５００μｍ、とくに好ましくは１〜１００μｍである。
【００４０】
［無機フィラー含有ポリオレフィン樹脂組成物］
本発明の無機フィラー含有ポリオレフィン樹脂組成物は、前記分散剤（Ａ）、ポリオレフィン樹脂（Ｂ）および無機フィラー（Ｃ）を含有してなる。
該樹脂組成物において、（Ａ）、（Ｂ）、（Ｃ）の合計重量に基づく各成分の割合は、（Ａ）は、（Ｃ）の分散性および成形品の機械的強度の観点から好ましくは０．１〜１５％、さらに好ましくは０．５〜１２％、とくに好ましくは１〜１０％；（Ｂ）は、成形品の生産性および機械的強度の観点から好ましくは３０〜９８％、さらに好ましくは４０〜８５％、とくに好ましくは５０〜８０％；（Ｃ）は、成形品の機械的強度および生産性の観点から好ましくは１〜６０％、さらに好ましくは５〜５５％、とくに好ましくは１０〜５０％である。
【００４１】
本発明の無機フィラー含有ポリオレフィン樹脂組成物は、本発明の効果を阻害しない範囲で必要によりさらに種々の添加剤（Ｇ）を含有させることができる。
（Ｇ）としては、着色剤（Ｇ１）、難燃剤（Ｇ２）、滑剤（Ｇ３）、帯電防止剤（Ｇ４）、（Ａ）以外の分散剤（Ｇ５）、酸化防止剤（Ｇ６）および紫外線吸収剤（Ｇ７）からなる群から選ばれる１種または２種以上が挙げられる。
【００４２】
着色剤（Ｇ１）としては顔料および染料が挙げられる。
顔料としては、無機顔料（グラファイト等）；有機顔料（アゾレーキ系等）が挙げられる。
染料としては、アゾ系、アントラキノン系等が挙げられる。
【００４３】
難燃剤（Ｇ２）としては、有機難燃剤〔含窒素化合物［尿素化合物、グアニジン化合物等の塩等］、含硫黄化合物［硫酸エステル、スルファミン酸、およびそれらの塩、エステル、アミド等］、含珪素化合物［ポリオルガノシロキサン等］、含リン系［リン酸エステル等］等〕；等が挙げられる。
【００４４】
滑剤（Ｇ３）としては、ワックス（カルナバロウワックス等）、高級脂肪酸（ステアリン酸等）、高級アルコール（ステアリルアルコール等）、高級脂肪酸アミド（ステアリン酸アミド等）等が挙げられる。
【００４５】
帯電防止剤（Ｇ４）としては、下記および米国特許第３，９２９，６７８および４，３３１，４４７号明細書に記載の、非イオン性、カチオン性、アニオン性および両性の界面活性剤が挙げられる。
（１）非イオン性界面活性剤
アルキレンオキシド（以下ＡＯと略記）付加型ノニオニックス、例えば疎水性基（Ｃ８〜２４またはそれ以上）を有する活性水素原子含有化合物［飽和および不飽和の、高級アルコール（Ｃ８〜１８）、高級脂肪族アミン（Ｃ８〜２４）および高級脂肪酸（Ｃ８〜２４）等］の（ポリ）オキシアルキレン誘導体（ＡＯ付加物およびポリアルキレングリコールの高級脂肪酸モノ−およびジ−エステル）；多価アルコール（Ｃ３〜６０）の高級脂肪酸（Ｃ８〜２４）エステルの（ポリ）オキシアルキレン誘導体（ツイーン型ノニオニックス等）；高級脂肪酸（上記）の（アルカノール）アミドの（ポリ）オキシアルキレン誘導体；多価アルコール（上記）アルキル（Ｃ３〜６０）エーテルの（ポリ）オキシアルキレン誘導体；およびポリオキシプロピレンポリオール［多価アルコールおよびポリアミン（Ｃ２〜１０）のポリオキシプロピレン誘導体（プルロニック型およびテトロニック型ノニオニックス）］；多価アルコール（上記）型ノニオニックス（例えば多価アルコールの脂肪酸エステル、多価アルコールアルキル（Ｃ３〜６０）エーテル、および脂肪酸アルカノールアミド）；並びに、アミンオキシド型ノニオニックス［例えば（ヒドロキシ）アルキル（Ｃ１０〜１８）ジ（ヒドロキシ）アルキル（Ｃ１〜３）アミンオキシド］。
【００４６】
（２）カチオン性界面活性剤
第４級アンモニウム塩型カチオニックス［テトラアルキルアンモニウム塩（Ｃ１１〜１００）アルキル（Ｃ８〜１８）トリメチルアンモニウム塩およびジアルキル（Ｃ８〜１８）ジメチルアンモニウム塩等］；トリアルキルベンジルアンモニウム塩（Ｃ１７〜８０）（ラウリルジメチルベンジルアンモニウム塩等）；アルキル（Ｃ８〜６０）ピリジニウム塩（セチルピリジニウム塩等）；（ポリ）オキシアルキレン（Ｃ２〜４）トリアルキルアンモニウム塩（Ｃ１２〜１００）（ポリオキシエチレンラウリルジメチルアンモニウム塩等）；およびアシル（Ｃ８〜１８）アミノアルキル（Ｃ２〜４）もしくはアシル（Ｃ８〜１８）オキシアルキル（Ｃ２〜４）トリ［（ヒドロキシ）アルキル（Ｃ１〜４）］アンモニウム塩（サパミン型４級アンモニウム塩）［これらの塩には、例えばハライド（クロライド、ブロマイド等）、アルキルサルフェート（メトサルフェート等）および有機酸（下記）の塩が含まれる］；並びにアミン塩型カチオニックス：１〜３級アミン〔例えば高級脂肪族アミン（Ｃ１２〜６０）、脂肪族アミン（メチルアミン、ジエチルアミン等）のポリオキシアルキレン誘導体［エチレンオキシド（以下ＥＯと略記）付加物等］、およびアシルアミノアルキルもしくはアシルオキシアルキル（上記）ジ（ヒドロキシ）アルキル（上記）アミン（ステアロイロキシエチルジヒドロキシエチルアミン、ステアラミドエチルジエチルアミン等）〕の、無機酸（塩酸、硫酸、硝酸およびリン酸等）塩および有機酸（Ｃ２〜２２）塩。
【００４７】
（３）アニオン性界面活性剤
高級脂肪酸（上記）塩（ラウリル酸ナトリウム等）、エーテルカルボン酸［ＥＯ（１〜１０モル）付加物のカルボキシメチル化物等］、およびそれらの塩；硫酸エステル塩（アルキルおよびアルキルエーテルサルフェート等）、硫酸化油、硫酸化脂肪酸エステルおよび硫酸化オレフィン；スルホン酸塩［アルキルベンゼンスルホン酸塩、アルキルナフタレンスルホン酸塩、スルホコハク酸ジアルキルエステル型、α−オレフィン（Ｃ１２〜１８）スルホン酸塩、Ｎ−アシル−Ｎ−メチルタウリン（イゲポンＴ型等）等］；並びにリン酸エステル塩等（アルキル、アルキルエーテルおよびアルキルフェニルエーテルホスフェート等）。
【００４８】
（４）両性界面活性剤：
カルボン酸（塩）型アンフォテリックス［アミノ酸型アンフォテリックス（ラウリルアミノプロピオン酸（塩）等）、およびベタイン型アンフォテリックス（アルキルジメチルベタイン、アルキルジヒドロキシエチルベタイン等）等］；硫酸エステル（塩）型アンフォテリックス［ラウリルアミンの硫酸エステル（塩）、ヒドロキシエチルイミダゾリン硫酸エステル（塩）等］；スルホン酸（塩）型アンフォテリックス［ペンタデシルスルホタウリン、イミダゾリンスルホン酸（塩）等］；並びにリン酸エステル（塩）型アンフォテリックス等［グリセリンラウリル酸エステルのリン酸エステル（塩）等］。
【００４９】
上記のアニオン性および両性界面活性剤における塩には、金属塩、例えばアルカリ金属（リチウム、ナトリウム、カリウム等）、アルカリ土類金属（カルシウム、マグネシウム等）およびＩＩＢ族金属（亜鉛等）の塩；アンモニウム塩；並びにアミン塩および４級アンモニウム塩が含まれる。
【００５０】
分散剤（Ｇ５）としては、Ｍｎ１，０００〜２０，０００のポリマー、例えばビニル樹脂〔ポリオレフィン（ポリエチレン、ポリプロピレン等）、変性ポリオレフィン［酸化ポリエチレン（ポリエチレンをオゾン等で酸化し、カルボキシル基、カルボニル基および／または水酸基等を導入したもの）等］、および上記ポリオレフィン以外のビニル樹脂〔ポリハロゲン化ビニル［ポリ塩化ビニル、ポリ臭化ビニル等］、ポリ酢酸ビニル、ポリビニルアルコール、ポリメチルビニルエーテル、ポリ（メタ）アクリル酸、ポリ（メタ）アクリル酸エステル［ポリ（メタ）アクリル酸メチル等］およびスチレン樹脂［ポリスチレン、アクリロニトリル／スチレン（ＡＳ）樹脂等〕等〕；ポリエステル樹脂［ポリエチレンテレフタレート等］、ポリアミド樹脂［６，６−ナイロン、１２−ナイロン等］、ポリエーテル樹脂［ポリエーテルサルフォン等］、ポリカーボネート樹脂［ビスフェノールＡとホスゲンの重縮合物等］、およびそれらのブロック共重合体等が挙げられる。
【００５１】
酸化防止剤（Ｇ６）としては、ヒンダードフェノール化合物［ｐ−ｔ−アミルフェノール・ホルムアルデヒド樹脂、ノルジヒドログアヤレチック酸（ＮＤＧＡ）、２，６−ジ−ｔ−ブチル−４−メチルフェノール（ＢＨＴ）、２−ｔ−ブチル−４−メトキシフェノール（ＢＨＡ）、６−ｔ−ブチル−２，４，−ジメチルフェノール（２４Ｍ６Ｂ）、２，６−ジ−ｔ−ブチルフェノール（２６Ｂ）等］；
【００５２】
含イオウ化合物［Ｎ，Ｎ’−ジフェニルチオウレア、ジミリスチルチオジプロピオネート等］；
【００５３】
含リン化合物［２−ｔ−ブチル−α−（３−ｔ−ブチル−４−ヒドロキシフェニル）−ｐ−クメニルビス（ｐ−ノニルフェニル）ホスファイト、ジオクタデシル−４−ヒドロキシ−３，５−ジ−ｔ−ブチルベンジルホスホネート等］等が挙げられる。
【００５４】
紫外線吸収剤（Ｇ７）としては、サリチレート化合物［フェニルサリチレート等］；ベンゾフェノン化合物［２，４−ジヒドロキシベンゾフェノン等］；ベンゾトリアゾール化合物［２−（２’−ヒドロキシ−５’−メチルフェニル）−ベンゾトリアゾール等］等が挙げられる。
【００５５】
無機フィラー含有ポリオレフィン樹脂組成物中の（Ｇ）全体の含有量は、該組成物の全重量に基づいて、通常２０％以下、各（Ｇ）の機能発現および工業上の観点から好ましくは０．０５〜１０％、さらに好ましくは０．１〜５％である。
該組成物の全重量に基づく各添加剤の使用量は、（Ｇ１）は通常５％以下、好ましくは０．１〜３％；（Ｇ２）は通常８％以下、好ましくは１〜３％；（Ｇ３）は通常８％以下、好ましくは１〜５％；（Ｇ４）は通常８％以下、好ましくは１〜３％；（Ｇ５）は通常１％以下、好ましくは０．１〜０．５％；（Ｇ６）は通常２％以下、好ましくは０．０５〜０．５％；（Ｇ７）は通常２％以下、好ましくは０．０５〜０．５％である。
【００５６】
上記（Ｇ１）〜（Ｇ７）の間で添加剤が同一で重複する場合は、それぞれの添加剤が該当する添加効果を奏する量をそのまま使用するのではなく、他の添加剤としての効果も同時に得られることをも考慮し、使用目的に応じて使用量を調整するものとする。
【００５７】
本発明の無機フィラー含有ポリオレフィン樹脂組成物の製造方法としては、
（１）前記（Ａ）、（Ｂ）、（Ｃ）および必要により（Ｇ）を一括混合して無機フィラー含有ポリオレフィン樹脂組成物とする方法（一括法）；
（２）（Ｂ）の一部、（Ａ）の全量、および必要により（Ｇ）の一部もしくは全量を混合して高濃度の（Ａ）を含有するマスターバッチポリオレフィン樹脂組成物を一旦作成し、その後残りの（Ｂ）、（Ｃ）および必要により（Ｇ）の残りを加えて混合して無機フィラー含有ポリオレフィン樹脂組成物とする方法（マスターバッチ法）が含まれる。
（Ａ）の混合効率の観点から好ましいのは（２）の方法である。
【００５８】
前記の無機フィラー含有ポリオレフィン樹脂組成物の製造方法における具体的な混合方法としては、
（ｉ）混合する各成分を、例えば粉体混合機〔「ヘンシェルミキサー」［商品名「ヘンシェルミキサーＦＭ１５０Ｌ／Ｂ」、三井鉱山（株）、社名変更後は日本コークス工業（株）製］、「ナウターミキサー」［商品名「ナウターミキサーＤＢＸ３０００ＲＸ」、ホソカワミクロン（株）製］、「バンバリーミキサー」［商品名「ＭＩＸＴＲＯＮ  ＢＢ−１６ＭＩＸＥＲ」、（株）神戸製鋼所製］等〕で混合した後、溶融混練装置［バッチ混練機、連続混練機（単軸混練機、二軸混練機等）等］を使用して通常１２０〜２２０℃で２〜３０分間混練する方法；
（ｉｉ）混合する各成分をあらかじめ粉体混合することなく、上記と同様の溶融混練装置を使用して同様の条件で直接混練する方法が挙げられる。
これらの方法のうち混合効率の観点から（ｉ）の方法が好ましい。
【００５９】
本発明の無機フィラー含有ポリオレフィン組成物は、無機フィラーの分散性に優れ、後述の成形品は機械的強度および熱的特性に優れる。該成形品の機械的強度は後述の耐衝撃性および曲げ弾性率等により評価でき、熱的特性は後述の荷重たわみ温度等で評価できる。一方、無機フィラーの分散性は後述のポリオレフィン樹脂（Ｂ）と無機フィラー（Ｃ）との親和性等により評価できる。
【００６０】
［成形品および成形物品］
本発明の成形品は、前記無機フィラー含有ポリオレフィン樹脂組成物を成形してなる。
成形方法としては、射出成形、圧縮成形、カレンダ成形、スラッシュ成形、回転成形、押出成形、ブロー成形、フィルム成形（キャスト法、テンター法、インフレーション法等）等が挙げられ、目的に応じて単層成形、多層成形あるいは発泡成形等の手段も取り入れた任意の方法で成形できる。成形品の形態としては、板状、シート状、フィルム、織物、繊維（不織布等も含む）等が挙げられる。
【００６１】
本発明の成形品は、優れた機械的強度を有すると共に、良好な塗装性および印刷性を有し、成形品に塗装および／または印刷を施すことにより成形物品が得られる。
該成形品を塗装する方法としては、例えばエアスプレー塗装、エアレススプレー塗装、静電スプレー塗装、浸漬塗装、ローラー塗装、刷毛塗り等が挙げられるが、これらに限定されるものではない。
塗料としては、例えば、ポリエステルメラミン樹脂塗料、エポキシメラミン樹脂塗料、アクリルメラミン樹脂塗料、アクリルウレタン樹脂塗料等のプラスチックの塗装に一般に用いられる塗料が挙げられ、これらのいわゆる極性の比較的高い塗料でも、また極性の低い塗料（オレフィン系等）でも使用することができる。
塗装膜厚（乾燥膜厚）は、目的に応じて適宜選択することができるが通常１０〜５０μｍである。
【００６２】
また、該成形品または成形品に塗装を施した上にさらに印刷する方法としては、一般的にプラスチックの印刷に用いられている印刷法であればいずれも用いることができ、例えばグラビア印刷、フレキソ印刷、スクリーン印刷、パッド印刷、ドライオフセット印刷およびオフセット印刷等が挙げられる。
印刷インキとしてはプラスチックの印刷に通常用いられるもの、例えばグラビアインキ、フレキソインキ、スクリーンインキ、パッドインキ、ドライオフセットインキおよびオフセットインキが使用できる。
【実施例】
【００６３】
以下実施例により本発明をさらに説明するが、本発明はこれらに限定されるものではな
い。実施例中の部は重量部、モル％以外の％は重量％を表す。なお、以下において、実施例４、８、１９は、それぞれ参考例１、２、３とする。
【００６４】
［ポリオレフィン（ａ）］
製造例１
反応容器に、プロピレン９８モル％およびエチレン２モル％を構成単位とするポリオレフィン（ａ０−１）［商品名「サンアロマーＰＺＡ２０Ａ」、サンアロマー（株）製、Ｍｎ１００，０００、炭素１，０００個当たりの分子末端および／またはポリマー鎖中の二重結合数０個、以下同じ。］１００部を窒素雰囲気下に仕込み、気相部分に窒素を通気しながらマントルヒーターにて加熱溶融し、撹拌しながら３６０℃で７０分間熱減成を行い、ポリオレフィン（ａ−１）を得た。（ａ−１）は、炭素１，０００個当たりの分子末端および／またはポリマー鎖中の二重結合数は７．２個、Ｍｎは３，０００であった。
【００６５】
製造例２
製造例１において、熱減成時間を７０分間から１００分間に変えたこと以外は製造例１と同様に行い、ポリオレフィン（ａ−２）を得た。（ａ−２）は、炭素１，０００個当たりの分子末端および／またはポリマー鎖中の二重結合数は１８個、Ｍｎは１，２００であった。
【００６６】
製造例３
製造例１において、熱減成時間を７０分間から２０分間に変えたこと以外は製造例１と同様に行い、ポリオレフィン（ａ−３）を得た。（ａ−３）は、炭素１，０００個当たりの分子末端および／またはポリマー鎖中の二重結合数は０．３個、Ｍｎは４５，０００であった。
【００６７】
製造例４
製造例１において、ポリオレフィン（ａ０−１）１００部に代えて、プロピレン８０モル％、１−ブテン２０モル％を構成単位とするポリオレフィン（ａ０−２）［商品名「タフマーＸＭ−５０８０」、三井化学（株）製、Ｍｎ９０，０００、以下同じ。］１００部を用いたこと以外は製造例１と同様に行い、ポリオレフィン（ａ−４）を得た。（ａ−４）は、炭素１，０００個当たりの分子末端および／またはポリマー鎖中二重結合数は７．２個、Ｍｎは３，０００であった。
【００６８】
製造例５
製造例１において、熱減成時間を７０分間から１２０分間に変えたこと以外は製造例１と同様に行い、ポリオレフィン（ａ−５）を得た。（ａ−５）は、炭素１，０００個当たりの分子末端および／またはポリマー鎖中の二重結合数は３６個、Ｍｎは６００であった。
【００６９】
製造例６
製造例１において、熱減成時間を７０分間から１０分間に変えたこと以外は製造例１と同様に行い、ポリオレフィン（ａ−６）を得た。（ａ−６）は、炭素１，０００個当たりの分子末端および／またはポリマー鎖中の二重結合数は０．０５個、Ｍｎは６５，０００であった。
【００７０】
［無機フィラー用分散剤］
製造例７
反応容器に（ａ−１）１００部、無水マレイン酸（ｂ−１）２４部、１−デセン（ｃ−１）１８．５部、およびキシレン１００部を仕込み、窒素置換後、窒素通気下に１３０℃まで加熱昇温して均一に溶解させた。ここにジクミルパーオキシド［商品名「パークミルＤ」、日油（株）製］（ｄ−１）０．５部をキシレン１０部に溶解させた溶液を１０分間で滴下した後、キシレン還流下３時間撹拌を続けた。その後、減圧下（１．５ｋＰａ、以下同じ。）でキシレンおよび未反応の無水マレイン酸を留去して、共重合体（Ｘ−１）を含有してなる無機フィラー用分散剤（Ａ−１）を得た。（Ｘ−１）は、酸価は９５、Ｍｎは５，０００であった。
【００７１】
製造例８
製造例７において、（ａ−１）１００部、（ｂ−１）２４部、（ｃ−１）１８．５部に代えて、（ａ−２）１００部、（ｂ−１）１００部、（ｃ−１）８５．７部を用いたこと以外は製造例７と同様に行い、共重合体（Ｘ−２）を含有してなる無機フィラー用分散剤（Ａ−２）を得た。（Ｘ−２）は、酸価は２００、Ｍｎは４，０００であった。
【００７２】
製造例９
製造例７において、（ｂ−１）２４部、（ｃ−１）１８．５部に代えて、（ｂ−１）３２．７部、（ｃ−１）２３．６部を用いたこと以外は製造例７と同様に行い、共重合体（Ｘ−３）を含有してなる無機フィラー用分散剤（Ａ−３）を得た。（Ｘ−３）は、酸価は１２０、Ｍｎは５，０００であった。
【００７３】
製造例１０
製造例７において、（ａ−１）１００部に代えて、（ａ−４）１００部を用いたこと以外は製造例７と同様に行い、共重合体（Ｘ−４）を含有してなる無機フィラー用分散剤（Ａ−４）を得た。（Ｘ−４）は、酸価は９５、Ｍｎは５，０００であった。
【００７４】
製造例１１
製造例７において（ａ−１）１００部、（ｂ−１）２４部、（ｃ−１）１８．５部に代えて、（ａ−２）１００部、（ｂ−１）１１６．８部、１−ヘキセン（ｃ−２）５０．５部を用いたこと以外は、製造例７と同様に行い、共重合体（Ｘ−５）を含有してなる無機フィラー用分散剤（Ａ−５）を得た。（Ｘ−５）は、酸価は２５０、Ｍｎは２，５００であった。
【００７５】
製造例１２
製造例７において、（ｃ−１）１８．５部に代えて、（ｃ−２）３．８部を用いたこと以外は製造例７と同様に行い、共重合体（Ｘ−６）を含有してなる無機フィラー用分散剤（Ａ−６）を得た。（Ｘ−６）は、酸価は１０８、Ｍｎは４，８００であった。
【００７６】
製造例１３
製造例７において、（ｂ−１）２４部、（ｃ−１）１８．５部に代えて、（ｂ−１）３３部、１−ヘキサトリアコンテン（Ｃ３６のα−オレフィン）（ｃ−３）２００部を用いたこと以外は製造例７と同様に行い、共重合体（Ｘ−７）を含有してなる無機フィラー用分散剤（Ａ−７）を得た。（Ｘ−７）は、酸価は５７、Ｍｎは７，０００であった。
【００７７】
製造例１４
製造例７において（ａ−１）１００部、（ｂ−１）２４部、（ｃ−１）１８．５部に代えて、（ａ−２）１００部、（ｂ−１）１９部を使用し、（ｃ−１）を用いなかったこと以外は、製造例７と同様に行い、共重合体（Ｘ−８）を含有してなる無機フィラー用分散剤（Ａ−８）を得た。（Ｘ−８）は、酸価は９１．５、Ｍｎは１，６００であった。
【００７８】
製造例１５
製造例７において（ｂ−１）２４部、（ｃ−１）１８．５部、（ｄ−１）０．５部に代えて、（ｂ−１）２５部、（ｃ−１）１８部、１，１’−アゾビス（シクロヘキサン−１−カルボニトリル）［商品名「Ｖ−４０」、和光純薬工業（株）製］（ｄ−２）０．５部を用いたこと以外は、製造例７と同様に行い、共重合体（Ｘ−９）を含有してなる無機フィラー用分散剤（Ａ−９）を得た。（Ｘ−９）は、酸価は１００、Ｍｎは４，５００であった。
【００７９】
製造例１６
製造例７において（ａ−１）１００部、（ｂ−１）２４部、（ｃ−１）１８．５部に代えて、（ａ−３）１００部、（ｂ−１）１３．４部、（ｃ−２）８．５部を用いたこと以外は、製造例７と同様に行い、共重合体（Ｘ−１０）を含有してなる無機フィラー用分散剤（Ａ−１０）を得た。（Ｘ−１０）は、酸価は６５、Ｍｎは５０，０００であった。
【００８０】
製造例１７
製造例７において（ａ−１）１００部、（ｂ−１）２４部、（ｃ−１）１８．５部に代えて、（ａ−２）１００部、（ｂ−１）１８．２部、（ｃ−２）１１．６部を用いたこと以外は、製造例７と同様に行い、共重合体（Ｘ−１１）を含有してなる無機フィラー用分散剤（Ａ−１１）を得た。（Ｘ−１１）は、酸価は８０、Ｍｎは２，２００であった。
【００８１】
製造例１８
製造例７において、（ｂ−１）２４部に代えて、イタコン酸（ｂ−２）３１部を用いたこと以外は製造例７と同様に行い、共重合体（Ｘ−１２）を含有してなる無機フィラー用分散剤（Ａ−１２）を得た。（Ｘ−１２）は、酸価は１７９、Ｍｎは４，６００であった。
【００８２】
製造例１９
製造例７において（ｂ−１）２４部、（ｃ−１）１８．５部に代えて、アクリル酸１７．６部、（ｃ−１）１８．５部および１−オクタデセン［商品名「リニアレン１８」、出光興産（株）製、Ｃ１８のα−オレフィン］（ｃ−４）２．７部を用いたこと以外は、製造例７と同様に行い、共重合体（Ｘ−１３）を含有してなる無機フィラー用分散剤（Ａ−１３）を得た。（Ｘ−１３）は、酸価は９５、Ｍｎは５，０００であった。
【００８３】
製造例２０
製造例７において、（ａ−１）１００部、（ｂ−１）２４部、（ｃ−１）１８．５部に代えて、（ａ０−１）１００部、マレイン酸６部、（ｃ−１）３部を用いたこと以外は、製造例７と同様に行い、共重合体（Ｘ−１４）を含有してなる無機フィラー用分散剤（Ａ−１４）を得た。（Ｘ−１４）は、酸価は５３、Ｍｎは１０５，０００であった。
【００８４】
製造例２１
製造例７において、（ｂ−１）２４部、（ｃ−１）１８．５部に代えて、（ｂ−１）２５０部、（ｃ−１）２５０部を用いたこと以外は製造例７と同様に行い、共重合体（Ｘ−１５）を含有してなる無機フィラー用分散剤（Ａ−１５）を得た。（Ｘ−１５）は、酸価２３８、Ｍｎは６，０００であった。
【００８５】
比較製造例１
製造例７において（ａ−１）１００部、（ｂ−１）２４部、（ｃ−１）１８．５部に代えて、（ａ−６）１００部、（ｂ−１）７．８部、１−ペンタコンテン（Ｃ５０のα−オレフィン）（ｃ−４）３．３部を用いたこと以外は、製造例７と同様に行い、共重合体（ＲＸ−１）を含有してなる無機フィラー用分散剤（ＲＡ−１）を得た。（ＲＸ−１）は、酸価は４０、Ｍｎは７５，０００であった。
【００８６】
比較製造例２
製造例７において（ａ−１）１００部、（ｂ−１）２４部、（ｃ−１）１８．５部に代えて、（ａ−５）１００部、（ｂ−１）１４６．１部、１−ブテン（ｃ−５）６３．５部を用いたこと以外は、製造例７と同様に行い、共重合体（ＲＸ−２）を含有してなる無機フィラー用分散剤（ＲＡ−２）を得た。（ＲＸ−２）は、酸価は２７０、Ｍｎは１，１００であった。
【００８７】
比較製造例３
製造例７において、（ａ−１）１００部、（ｂ−１）２４部、（ｃ−１）１８．５部に代えて、（ａ−６）１００部、（ｂ−１）５．５部、（ｃ−１）５．５部を用いたこと以外は、製造例７と同様に行い、共重合体（ＲＸ−３）を含有してなる無機フィラー用分散剤（ＲＡ−３）を得た。（ＲＸ−３）は、酸価は２８、Ｍｎは６７，０００であった。
【００８８】
［無機フィラー含有ポリオレフィン樹脂組成物、成形品］
実施例１〜２１、比較例１〜８
前記得られた分散剤、および下記の使用原料［ポリオレフィン樹脂（Ｂ）、無機フィラー（Ｃ）］を、表１の配合組成（部）に従って、それぞれヘンシェルミキサーで３分間ブレンドした後、ベント付き２軸押出機にて、１８０℃、１００ｒｐｍ、滞留時間５分の条件で溶融混練して無機フィラー含有ポリオレフィン樹脂組成物を得た。各ポリオレフィン樹脂組成物について射出成形機［商品名「ＰＳ４０Ｅ５ＡＳＥ」、日精樹脂工業（株）］を用い、シリンダー温度１９０℃、金型温度６０℃で成形し、所定の試験片を作成後、後述の評価方法に従って評価した。結果を表１に示す。
【００８９】
＜使用原料＞
ポリオレフィン樹脂（Ｂ）
（Ｂ−１）：市販のポリプロピレン［商品名「サンアロマーＰＬ５００Ａ」、
サンアロマー（株）製、Ｍｎ３００，０００］
（Ｂ−２）：市販のポリエチレン［商品名「ノバテックＨＪ４９０」、
日本ポリエチレン（株）製、Ｍｎ３００，０００]
（Ｂ−３）：市販のエチレン／プロピレン共重合体
［商品名「サンアロマーＰＢ２２２Ａ」、
サンアロマー（株）製、Ｍｎ３５０，０００]
【００９０】
無機フィラー（Ｃ）
（Ｃ−１）：市販のタルク［商品名「ＬＭＳ−１００」、富士タルク（株）製、
体積平均粒子径６μｍ］
（Ｃ−２）：市販の炭酸マグネシウム［商品名「軽微性炭酸カルシウム」、
近江化学工業（株）製、体積平均粒子径４μｍ］
（Ｃ−３）：市販の水酸化マグネシウム［商品名「スキマ５Ａ」、
協和化学工業（株）製、体積平均粒子径１μｍ］
（Ｃ−４）：市販のアルミナ［商品名「Ａ−１２」昭和電工（株）製、
体積平均粒子径６０μｍ］
【００９１】
＜評価方法＞
（１）耐衝撃性（単位：ｋＪ／ｍ2）
ＡＳＴＭ  Ｄ６１１０に準拠してシャルピー衝撃値を測定した。
（２）ポリオレフィン樹脂（Ｂ）と無機フィラー（Ｃ）との親和性［（Ｃ）の分散性］
上記（１）の試験後の試験片の破断面を電子顕微鏡により観察し、（Ｂ）と（Ｃ）の親和性を以下の基準で評価した。
◎  （Ｂ）／（Ｃ）間に界面剥離なし
○  （Ｂ）／（Ｃ）間に界面剥離があるがごく一部
△  （Ｂ）／（Ｃ）間に界面剥離がやや多い
×  （Ｂ）／（Ｃ）間に界面剥離が多い
（３）曲げ弾性率（単位：ＭＰａ）
ＡＳＴＭ  Ｄ７９０に準拠して測定した。
（４）荷重たわみ温度（単位：℃）
荷重たわみ温度をＪＩＳ  Ｋ７１９１−２に準拠して測定した。
【００９２】
【表１】
0005952205.tif 000002
【００９３】
表１の結果から、本発明の無機フィラー含有ポリオレフィン樹脂組成物を成形してなる成形品は、比較のものに比べ無機フィラーの分散性に優れ、機械的強度および熱的特性において極めて優れることがわかる。
【産業上の利用可能性】
【００９４】
本発明の無機フィラー含有ポリオレフィン樹脂組成物は、無機フィラーの分散性に優れ、該組成物を成形してなる成形品は、優れた機械的強度および熱的特性を有するため、電気・電子機器用、搬送材用、生活資材用および建材用等の幅広い分野に好適に適用することができることから、極めて有用である。